КЕРАМИЧЕСКАЯ МАССА
CERAMIC MIXTURE

Изобретение относится к области технологии силикатов и касается составов керамических масс для производства керамического кирпича, черепицы.
Известна керамическая масса следующего состава, мас.%: лессовидный суглинок 91,0-97,0; угольная мелочь 1,0-3,0; ватержакетный шлак 2,0-6,0 [1].
Задачей изобретения является повышение морозостойкости изделий, полученных из керамической массы.
Технический результат достигается тем, что керамическая масса, включающая лессовидный суглинок, угольную мелочь, ватержакетный шлак, дополнительно содержит сульфитно-спиртовую бражку и молотый кварцевый песок при следующем соотношении компонентов, мас.%: лессовидный суглинок 84,2-85,5; угольная мелочь 0,3-0,5; ватержакетный шлак 3,0-4,0; сульфитно-спиртовая бражка 1,0-1,5; молотый кварцевый песок 9,0-11,0.
В таблице приведены составы керамической массы.
Таблица.
Компоненты
Состав, мас.%:
1
2
3
Лессовидный суглинок
84,2
84,8
85,5
Угольная мелочь
0,3
0,4
0,5
Ватержакетный шлак
3,0
3,5
4,0
Сульфитно-спиртовая бражка
1,5
1,3
1,0
Молотый кварцевый песок
11,0
10,0
9,0
Морозостойкость, циклы
30-35
30-35
30-35
Компоненты дозируют в требуемых количествах. Ватержакетный шлак, кварцевый песок и угольную мелочь по отдельности размалывают до остатка не более 10% на сетке 008. Все компоненты смешивают и готовят керамическую массу с влажностью 18-26%. Из приготовленной керамической массы пластическим способом формуют изделия (кирпич, черепицу), которые сушат и обжигают при температуре 1000-1050°С. Возможно нанесение на поверхность отформованных изделий (до обжига) слоя глазурной суспензии.
Источник информации
1. SU 1539185, С04В 33/00, 1990.